質量で、C:003~006、Si:01以下、Mn:06以下、P:0025以下、S:002以下、N:00020~00100、Al:01以下、Ti:0135~0195を含有し、残部Feおよび不可避的不純物からなる組成と、平均径が6nm未満であるTiを含む微細炭化物がフェライト結晶粒内に分散し、該フェライト結晶粒が全金属組織の95以上の面積を占めており、該フェライト結晶粒よりなる金属組織中に平均サイズが20nm以上であるTiNが分散した組織と、を有し、優れた打抜き性と優れた伸びフランジ加工性とを兼備することを特徴とする引張強さが780~900MPaである高張力熱延鋼板。前記組成に加えてさらに、質量でB:00035以下を含有することを特徴とする請求項1に記載の高張力熱延鋼板。前記組成に加えてさらに、質量で、Cu、Sn、Ni、Ca、Mg、Co、As、Cr、Mo、Sb、W、Nb、Pb、Ta、REM、V、Cs、Zr、Hfのいずれか1種以上を合計で、1以下含有することを特徴とする請求項1または2に記載の高張力熱延鋼板。鋼板表面にめっき皮膜を有することを特徴とする請求項1ないし3のいずれかに記載の高張力熱延鋼板。質量で、C:003~006、Si:01以下、Mn:06以下、P:0025以下、S:002以下、N:00020~00100、Al:01以下、Ti:0135~0195を含有し、残部Feおよび不可避的不純物からなる組成の溶鋼を、鋳造速度:5mmin以下の連続鋳造法で鋼素材とした後、該鋼素材に、加熱温度:1250°C以上に加熱したのち、圧延開始温度:1200°C以上とする粗圧延と、圧延終了温度:900°C以上とする仕上圧延とからなる熱間圧延を施し、ついで冷却し、巻取り温度:550°C以上で巻き取ることを特徴とする、引張強さ:780~900MPaで、打抜き性と伸びフランジ加工性に優れた高張力熱延鋼板の製造方法。前記組成に加えてさらに、質量でB:00035以下を含有することを特徴とする請求項5に記載の高張力熱延鋼板の製造方法。前記組成に加えてさらに、質量で、Cu、Sn、Ni、Ca、Mg、Co、As、Cr、Mo、Sb、W、Nb、Pb、Ta、REM、V、Cs、Zr、Hfのいずれか1種以上を合計で1以下含有することを特徴とする請求項5または6に記載の高張力熱延鋼板の製造方法。鋼板を素材とする自動車部品の多くは、プレス加工によって成形される。鋼板は、プレス加工に先立ち、ブランクと呼ばれる成形に適した形状に打ち抜かれる。打抜きに際しては、打抜き端面の性状が乱れないことが重要とされる。打抜き端面は、図1に示すように、剪断面と破断面に分けられるが、打抜き端面が乱れるとは、特に破断面の性状が粗くなることをいう。そして、破断面の性状が粗くなるとは、破断面で大きな開口が生じる場合や、剪断面部分と破断面部分とが剥離するように分かれる場合や、破断面が異常に剪断面に対して傾いている場合をいう。破断面での開口や、剪断面部分と破断面部分とが剥離するような開口が存在することは、引続き行われるプレス加工の際に、割れの原因となるとともに、部品の外観や耐食性を劣化させる。また、破断面が剪断面に対して傾くことは、ブランクの寸法精度を劣化させ、最終製品部品の寸法精度を低下させる原因となる。特許文献1、特許文献2、特許文献3のいずれにも、打抜き性についての記載はなく、打抜き性については、現在まで、あまり詳細な検討は行われてこなかった。打抜き性の観点において、特許文献1に記載された技術では、鋼板のMn含有量が高いため、鋼板中にMnが偏析した箇所Mn偏析部が多数存在し、打抜きの際に、このMn偏析部から割れが生じやすくなる。そのため、特許文献1に記載された技術で製造された鋼板における打抜き端面破断面の性状は良好であるとはいい難い。また、特許文献2に記載された技術では、Tiを所定量含有し、Ti炭化物を形成することにより、固溶Cの低減を図っている。しかし、発明者らの検討によれば、Cに対して過剰のTiを含有させると、Ti炭化物が粗大化し易く、例えば引張強さ780MPa級以上の高強度を安定して確保することが難しい。また、TiによりCが完全に固定されるため、粗大なセメンタイトが生成しなくなり、打抜き時にマイクロボイドが発生しにくくなる。このために、打抜き端面では一つのマイクロボイドが大きく成長しやすくなり、剪断面と破断面の境界近傍でマイクロボイドの成長が板面に平行な方向に成長して開口が生じやすくなる。また、破断面の剪断面に対する傾き角度も大きくなり、ブランクの寸法精度が低下するという問題がある。そのため、特許文献2に記載された技術で製造された熱延鋼板は、打抜き性に優れた熱延鋼板であるとはいい難い。また、特許文献3に記載された技術では、実施例にも示されているように得られる熱延鋼板の強度は、たかだか引張強さ540MPa級程度までであり、引張強さ780MPa級以上の高強度を安定して確保することは難しいという問題がある。本発明は、かかる従来技術の問題を有利に解決し、自動車部品用の素材として好適な、引張強さTS:780MPa以上900MPa以下の高強度を有し、優れた打抜き性と優れた伸びフランジ加工性とを兼備する高張力熱延鋼板およびその製造方法を提供することを目的とする。本発明者らは、上記した目的を達成するため、伸びフランジ加工性と打抜き性に及ぼす各種要因について鋭意検討した。材料鋼板をポンチで所定形状に打抜く際には、まず、材料鋼板にめり込んだポンチの先端近傍で、材料鋼板内にマイクロボイドが多数発生する。そして、それらが連結、合体して、大きな亀裂に成長する。成長した亀裂が板厚方向に材料鋼板を貫通して、打抜きが完了する。このときに、ボイドの起点となるのは、主として材料鋼板中に分散して存在する粗大な介在物や析出物である。しかし、介在物や析出物が材料鋼板中に分散して存在すれば、その析出物や介在物が起点となり、伸びフランジ加工性が低下する。このようなことから、従来から、伸びフランジ加工性と打抜き性とは両立しがたいものであると考えられてきた。そこで、本発明者らは、高強度化したうえで、打抜き性と伸びフランジ加工性とを両立すべく、更なる検討を鋭意行った。その結果、6nm未満の微細Tiを含む微細炭化物をフェライト結晶粒内に分散し、このフェライト結晶粒が全金属組織に対する面積率で95以上を占め、さらにTi窒化物、それも比較的粗大なTi窒化物をフェライト結晶粒からなる金属組織中に分散させることを思い付いた。Ti窒化物はフェライト結晶粒に比べて硬質であり、打抜き時のマイクロボイド形成の起点になり、しかも20nm以上の比較的粗大なTi窒化物とすれば、Ti窒化物の分散が疎になるために伸びフランジ加工性には顕著な悪影響を及ぼさないことを突き止めた。伸びフランジ加工性を向上させるためには、まず、光学顕微鏡や走査型電子顕微鏡で500~5000倍程度で観察される金属組織を転位密度が低いフェライト結晶粒で占める必要があり、そして、この個々のフェライト結晶粒中に、大きさ6nm未満のTiを含む微細炭化物を密に分散析出させて析出強化すれば、所望の高強度を確保できる。さらにフェライト結晶粒からなる金属組織中に、20nm以上の大きさのTiNを疎に分散させることにより、所望の高強度と、優れた伸びフランジ加工性を維持しつつ、打抜き性が向上することを見出した。本発明は上記した知見に基づき、さらに検討を加えて完成されたものである。すなわち、本発明の要旨は次のとおりである。1質量で、C:003~006、Si:01以下、Mn:06以下、P:0025以下、S:002以下、N:00020~00100、Al:01以下、Ti:0135~0195を含有し、残部Feおよび不可避的不純物からなる組成と、平均径が6nm未満であるTiを含む微細炭化物がフェライト結晶粒内に分散し、該フェライト結晶粒が全金属組織の95以上の面積を占めており、該フェライト結晶粒よりなる金属組織中に平均サイズが20nm以上であるTiNとが分散した組織と、を有し、優れた打抜き性と優れた伸びフランジ加工性とを兼備することを特徴とする引張強さが780~900MPaである高張力熱延鋼板。21において、前記組成に加えてさらに、質量でB:00035以下を含有することを特徴とする高張力熱延鋼板。31または2において、前記組成に加えてさらに、質量で、Cu、Sn、Ni、Ca、Mg、Co、As、Cr、Mo、Sb、W、Nb、Pb、Ta、REM、V、Cs、Zr、Hfのいずれか1種以上を合計で、1以下含有することを特徴とする高張力熱延鋼板。41ないし3のいずれかにおいて、鋼板表面にめっき皮膜を有することを特徴とする高張力熱延鋼板。5質量で、C:003~006、Si:01以下、Mn:06以下、P:0025以下、S:002以下、N:00020~00100、Al:01以下、Ti:0135~0195を含有し、残部Feおよび不可避的不純物からなる組成の溶鋼を、鋳造速度:5mmin以下の連続鋳造法で鋼素材とした後、該鋼素材に、加熱温度:1250°C以上に加熱したのち、圧延開始温度:1200°C以上とする粗圧延と、圧延終了温度:900°C以上とする仕上圧延とからなる熱間圧延を施し、ついで冷却し、巻取り温度:550°C以上で巻き取ることを特徴とする、引張強さ:780~900MPaで、打抜き性と伸びフランジ加工性に優れた高張力熱延鋼板の製造方法。65において、前記組成に加えてさらに、質量でB:00035以下を含有することを特徴とする高張力熱延鋼板の製造方法。75または6において、前記組成に加えてさらに、質量で、Cu、Sn、Ni、Ca、Mg、Co、As、Cr、Mo、Sb、W、Nb、Pb、Ta、REM、V、Cs、Zr、Hfのいずれか1種以上を合計で1以下含有することを特徴とする高張力熱延鋼板の製造方法。本発明によれば、自動車をはじめとする輸送機械類の部品、配電盤や建築用などの構造用部材として好適な、引張強さTS:780~900MPaの高強度を有し、且つ優れた打抜き性と優れた伸びフランジ加工性とを兼備する高張力熱延鋼板を容易に製造でき、産業上格段の効果を奏する。以下、本発明について詳細に説明する。本発明熱延鋼板は、質量で、C:003~006、Si:01以下、Mn:06以下、P:0025以下、S:002以下、N:00020~00100、Al:01以下、Ti:0135~0195を含有し、残部Feおよび不可避的不純物からなる組成を有する。まず、本発明熱延鋼板の組成限定の理由について説明する。なお、以下、質量は、特に断らない限りで記す。C:003~006Cは、微細炭化物を形成し、鋼板の強度を増加させる作用を有する。所望の引張強さである780MPa以上の高強度を確保するためには、003以上の含有を必要とする。003未満では、780MPa級の引張強さを得るための微細炭化物を確保することができない。一方、006を超える含有は、強度が増加しすぎるうえ、パーライトが形成されやすくする。パーライトは伸びフランジ加工時にボイド発生の起点となるため、パーライトの形成は、伸びフランジ加工性を低下させる要因となる。このため、Cは003~006の範囲に限定した。なお、好ましくは004~006、より好ましくは004~005である。Si:01以下本発明では、Tiを含有する微細炭化物でフェライト粒を強化するため、Si含有の必要はない。Siを01を超えて含有すると、偏析により打抜き時に偏析に沿った開口が生じやすいうえ、バリの発生も顕著となる。このため、Siは01以下に限定した。なお、好ましくは005以下である。Mn:06以下Mnを06を超えて含有すると、Mnの偏析が生じやすくなる。Mn偏析部ミクロ偏析では、打抜き時に偏析に沿って開口が生じやすく、そのため、打抜き性が低下する。このようなことから、Mnは06以下に限定した。なお、好ましくは05以下である。P:0025以下Pを0025を超えて多量に含有すると偏析が顕著になり、偏析に沿って開口が生じやすくなり、打抜き性が低下する。本発明では、偏析を抑制する観点から、できるだけ低減することが好ましい。このようなことから、Pは0025以下に限定した。なお、好ましくは0020以下である。S:002以下Sは、Mn、Tiを含有する本発明では、Tiと結合してTiSを、Mnと結合してMnSを形成する。これらの硫化物は、フェライト粒界に析出して伸びフランジ加工性を低下させる。このため、Sは002以下に限定した。なお、好ましくは0005以下であり、さらに好ましくは0001以下である。N:00020~00100Nは、本発明では重要な元素で、Tiと結合して硬質なTiNを形成し、打抜き時にマイクロボイド形成の起点となり、打抜き破断面の粗さを低減し、打抜き性を向上させる。N量が00020未満では、TiN量が少なくなり、打抜き時のマイクロボイド形成の起点が少なくなって打抜き破断面が粗くなり、打抜き性が低下する。一方、00100を超えて多くなると、TiNが凝集し、粗大化するため、伸びフランジ加工性が低下するとともに、打抜き性も逆に低下させる。このため、Nは00020~00100の範囲に限定した。Al:01以下Alは、脱酸剤として作用する元素である。このような効果を得るためには0001以上含有することが望ましい。一方、01を超えて過剰に含有すると、脱酸生成物が凝集し、粗大化するため、伸びフランジ加工性、打抜き性がともに低下する。このため、Alは01以下に限定した。Ti:0135~0195Tiは、本発明において最も重要な元素である。Tiは微細な炭化物を形成することにより、優れた伸びフランジ加工性を維持しつつ、鋼板の高強度化に寄与する。このような効果を得るためには、0135以上の含有を必要とする。Ti量が0135未満では、所望の高強度を確保できない。一方、0195を超えて多量に含有すると、粗大なTiを含有する炭化物が生じやすく、所望の引張強さが得られなくなる。このため、Tiは0135~0195の範囲に限定した。なお、好ましくは0145~0175である。上記した成分が基本の成分であるが、基本組成に加えて選択元素として、B:00035以下、および/または、Cu、Sn、Ni、Ca、Mg、Co、As、Cr、Mo、Sb、W、Nb、Pb、Ta、REM、V、Cs、Zr、Hfのうちの1種または2種以上を合計で1以下、を、必要に応じて選択して含有できる。B:00035以下Bは、オーステナイト粒界に偏析して、圧延後のフェライト変態を遅延させ、Ti炭化物を微細化する元素である。このような効果を得るためには、00010以上含有することが望ましい。一方、00035を超えて含有すると、Fe23CB6が析出し、打抜き性が低下する。このため、含有する場合には、Bは00035以下に限定することが好ましい。上記した成分に加えて、本発明では、Cu、Sn、Ni、Ca、Mg、Co、As、Cr、Mo、Sb、W、Nb、Pb、Ta、REM、V、Cs、Zr、Hfのうちの1種または2種以上を含有してもよいが、含有する場合には合計で1以下とすることが好ましい。なお、より好ましくは合計で05以下である。上記した成分以外の残部は、Feおよび不可避的不純物からなる。本発明熱延鋼板は、上記した組成に加えて、平均径が6nm未満であるTiを含む微細炭化物が分散したフェライト結晶粒と、該フェライト結晶粒が面積率で95以上を占める金属組織と、該フェライト結晶粒よりなる金属組織中に、平均サイズが20nm以上であるTiNが分散した組織を有する。つぎに、本発明熱延鋼板の組織限定の理由を説明する。フェライト結晶粒が面積率で95以上を占める金属組織優れた伸びフランジ加工性を確保するためには、金属組織を転位密度の低い延性に優れたフェライト結晶粒で構成することが有効である。ここでいうフェライト結晶粒で構成するとは、100がフェライト結晶粒で占められる場合だけでなく、実質的にフェライト結晶粒で占められる場合であっても所望の特性を確保できる。実質的にフェライト結晶粒で占められる場合とは、フェライト結晶粒が金属組織全体に対する面積率で95以上である組織をいうものとする。なお、好ましくは面積率で97以上である。この場合の金属組織とは、光学顕微鏡や走査型電子顕微鏡で500~5000倍で観察したときに観察できる組織を指す。なお、本発明の熱延鋼板において、フェライト結晶粒以外の組織としては、セメンタイト、パーライト、ベイナイト相、マルテンサイト相、残留オーステナイト相等が挙げられ、これらの合計は金属組織全体に対する面積率で5程度以下、好ましくは3程度以下であれば許容される。Tiを含む微細炭化物の平均径:6nm未満Tiを含む炭化物は、その平均径が極めて小さい微細炭化物となる傾向が強く、このような微細炭化物をフェライト結晶粒内に分散析出させることにより熱延鋼板の高強度化を図ることができる。高強度化の観点からは、Tiを含む微細炭化物の粒径を小さくすることが重要となる。本発明における所望の高強度引張強さ:780MPa以上を確保するためには、Tiを含む微細炭化物の平均径を10nm以下とすれば、十分である。しかし、優れた打抜き性を確保するために分散析出させる比較的粗大なTiNにより、多少の伸びフランジ加工性の低下は避けられないため、この伸びフランジ加工性の低下を補う目的で、Tiを含む微細炭化物の平均径を6nm未満とした。これは、Tiを含む微細炭化物TiC等の伸びフランジ加工性への悪影響をできるだけ少なくしておくためである。Tiを含む微細炭化物TiC等の平均径を小さく限定することにより、TiNによる伸びフランジ加工性の低下を十分に防止できる。なお、Tiを含む微細炭化物の平均径を3nm以下とすると、伸びフランジ加工性の向上が顕著となる。Tiを含む微細炭化物の平均径が06nmを下回ると転位がTiを含む炭化物を迂回して進むようになり、所望の高強度を確保できなくなる。このため、Tiを含む炭化物の平均径は06nm以上とすることが好ましい。TiNの平均サイズ:20nm以上TiNを分散させることは、本発明ではきわめて重要である。本発明では、Tiを含有させ、Tiを含む微細炭化物を分散析出させて、鋼板の高強度化を達成しているため、Tiの含有により、TiNも分散析出する。従来、TiNは、伸びフランジ加工性を低下させる析出物として、分散析出を抑制することが試みられてきた。しかし、本発明では、TiNを打抜き性向上のために、積極的に利用する。打抜き性を向上させるため、TiNの平均サイズを20nm以上に限定した。20nm以上と、比較的粗大なTiNは、打抜き加工時のマイクロボイドの起点として作用する。一方、1μmを超えて粗大化すると、TiNが凝集して、TiNの個数が減少し、打抜き加工時のマイクロボイドの起点が少なくなり、打抜き破断面が粗くなり、打抜き性が低下する。このため、分散析出したTiNの平均サイズは、20nm以上、好ましくは1μm以下に限定した。なお、より好ましくは500nm以下である。また、本発明熱延鋼板は、表面にめっき皮膜を形成してもよい。鋼板表面にめっき皮膜を形成することにより、熱延鋼板の耐食性が向上し、厳しい腐食環境に晒される部品、例えば自動車の足回り部品の素材用として好適な熱延鋼板となる。なお、めっき皮膜としては、例えば溶融亜鉛めっき皮膜や合金化溶融亜鉛めっき皮膜、電気めっき皮膜等が挙げられる。次に、本発明熱延鋼板の好ましい製造方法について説明する。上記した組成を有する鋼素材に、粗圧延と仕上圧延からなる熱間圧延を施し、ついで冷却し、巻き取って、熱延鋼板とする。本発明の製造方法では、上記した組成を有する溶鋼を溶製し、連続鋳造法で鋳造して得られた連続鋳造製の鋼素材スラブを出発素材として使用する。本発明では、溶鋼の溶製方法は特に限定されず、転炉、電気炉等の常用の溶製方法がいずれも適用できる。溶製された上記組成を有する溶鋼は、連続鋳造法を用いて、所定形状の鋼素材スラブ等に鋳造される。本発明では、打抜き性向上のために、TiNの大きさを所定の平均サイズ以上となるように、調整する必要がある。TiNは主として1200°C以上の高温で析出するため、本発明では、鋳込み直後の鋼素材スラブの引抜き速度鋳造速度、すなわち、連続鋳造時の鋳造速度を調整し、TiNを所望のサイズに調整する。本発明では、連続鋳造時の鋳造速度を5mmin以下に限定する。鋳造速度が5mminを超えて速くなると、TiNの平均サイズが20nm未満と微細となるため、打抜き性向上効果が得られない。このようなことから、連続鋳造時の鋳造速度を5mmin以下に限定した。なお、好ましくは05~15mmin程度である。得られた連続鋳造製鋼素材スラブは、ついで、熱間圧延を施される。熱間圧延を施すにあたり、鋼素材は、加熱炉で1250°C以上の温度に再加熱される。TiNは、1200°C以上の高温で析出、成長させることで大きさを制御することから、1250°C以上の高温に再加熱すれば、安定してTiNを所定値以上20nm以上の大きさに調整することができる。加熱温度が1250°C未満では、微細なTiNが存在する場合があり、十分な打抜き性の向上効果が得られない場合がある。なお、1350°Cを超える高温に加熱すると、TiNが異常に粗大化して、伸びフランジ加工性が劣化する。このため、鋼素材の加熱温度は、1250°C以上、好ましくは1350°C以下に限定した。加熱された鋼素材は、ついで、粗圧延と仕上圧延からなる熱間圧延を施される。本発明では、熱間圧延は1200°C以上の温度で開始する。すなわち、粗圧延の開始は1200°C以上とする。圧延開始温度が1200°C未満と低くなると、圧延による歪み誘起析出で微細TiNが生じやすくなり打抜き性が低下する。このため、熱間圧延粗圧延開始温度は1200°C以上に限定した。粗圧延の条件は、所定形状の粗圧延バーを確保できればよく、圧延開始温度以外の条件はとくに限定する必要はない。粗圧延終了後、ついで仕上圧延を施す。仕上圧延は、仕上圧延終了温度を900°C以上とする圧延とする。仕上圧延終了温度が900°C未満では、フェライト粒が圧延方向に伸展しやすく、そのため、打抜き後の破断面に開口が生じやすい。このようなことから、仕上圧延終了温度を900°C以上に限定した。仕上圧延終了後、冷却され、550°C以上の巻取り温度で巻き取る。仕上圧延終了後の冷却は、とくに限定する必要はないが、750°Cまでの平均冷却速度で50°Cs以上とすることが、強度の観点から好ましい。冷却速度が平均で、50°Csを下回ると、金属組織を実質的にフェライト結晶粒で占めることが難しくなる。このようなことから、平均冷却速度は、好ましくは50°Cs以上とすることが好ましい。巻取り温度が550°C未満では、組織が、帯状にベイナイト相が混在した金属組織を呈するようになる。このような帯状のベイナイト相が混在すると、打抜き面での開口が生じ、打抜き性が低下する。このため、巻取り温度は550°C以上に限定した。なお、好ましくは600°C以上である。また、巻取り温度の上限は、強度の観点から好ましくは750°C以下である。なお、以上のようにして製造された熱延鋼板に対し、めっき処理により、鋼板表面にめっき皮膜を形成してもよい。めっき処理として、例えば、溶融亜鉛めっき処理を施し溶融亜鉛めっき皮膜を形成しても、或いは溶融亜鉛めっき処理後、更に合金化処理を施すことにより、鋼板表面に合金化溶融亜鉛めっき皮膜を形成してもよい。また、電気めっき処理を施して電気めっき皮膜を形成してもよい。以下、実施例に基づいてさらに、本発明について詳細に説明する。表1に示す組成の溶鋼を、転炉により溶製したのち、表2に示す鋳造速度引抜き速度で連続鋳造して、肉厚270mmのスラブ鋼素材とした。なお、鋼1Oのみ肉厚50mmとした。ついで、これらのスラブを、表2に示す加熱温度に加熱した後、表2に示す圧延開始温度で粗圧延を行い、ついで表2に示す仕上圧延終了温度で仕上圧延を終了し、表2に示す冷却速度で冷却する。冷却後、表2に示す巻取り温度で巻取り、板厚:20mmの熱延鋼板鋼帯とした。なお、一部の熱延鋼板については、酸洗して表層のスケールを除去したのち、溶融亜鉛めっき処理480°Cの亜鉛めっき浴01Al-Zn浴中に浸漬を施し、付着量:48gm2の溶融亜鉛めっき皮膜を形成し、さらに520°Cで合金化処理を施し、合金化溶融亜鉛めっき鋼板とした。得られた熱延鋼板から試験片を採取し、組織観察、引張試験、穴拡げ試験を行った。試験方法は次のとおりとした。1組織観察得られた熱延鋼板から組織観察用試験片を採取し、圧延方向と平行な断面L断面を機械研磨し、ナイタール液で腐食したのち、走査型電子顕微鏡倍率:3000倍で組織観察を行い、撮像した。得られた組織写真を用いて、画像解析装置によりフェライト相、フェライト相以外の組織の種類、およびそれらの組織分率面積率を求めた。また、得られた熱延鋼板から透過型電子顕微鏡観察用薄膜を作製し、透過型電子顕微鏡で観察し、Tiを含む微細炭化物の平均径およびTiNの平均サイズを求めた。なお、Tiを含む微細炭化物は、340000倍で30視野以上観察し撮像した。得られた組織写真を用い画像解析により、合計で300個以上のTiを含む微細炭化物について、円近似で直径をもとめ、それらの値を算術平均して、その鋼板試験片におけるTiを含む微細炭化物の平均径とした。また、TiNのサイズは、1000倍で10視野以上観察し撮像し、得られた組織写真を用い、画像解析により、合計で30個以上のTiNについてサイズを求めた。TiNは立方体又は直方体であることから、そのサイズを立方体では1辺の長さ、直方体では一番長い辺と短い辺を算術平均し、その値を個々のTiNのサイズとして求め、それらの値を算術平均して、その鋼板試験片におけるTiN平均サイズとした。2引張試験得られた熱延鋼板から、圧延方向に対し直角方向を引張方向とするJIS5号引張試験片GL:50mmを採取し、JISZ2241の規定に準拠して引張試験を実施し、引張強さTSを求めた。3打抜き性試験得られた熱延鋼板から、試験片大きさ:50mm×50mmを採取し、30mmφの円筒ポンチで打ち抜いた。なお、クリアランスは25とした。打抜き後に、試験片の打抜き破面を観察し、破断面の開口部長さを測定した。開口部長さは、次のようにして算出した図1参照。開口部の両端と打抜き穴部の中心を結ぶ扇形を描き、その中心角θiradを測定する。得られた中心角の合計θと扇形の半径rとの積rθを求め、開口部の長さとした。なお、開口部長さが10以下である場合を打抜き加工性が良好であると評価した。4穴拡げ試験得られた鋼板から、穴拡げ試験片大きさ:130mm×130mmを採取し、穴拡げ試験片にポンチにより初期直径do10mmφの穴を打抜き加工で形成した。これら試験片を用いて、穴拡げ試験を実施した。試験は、打抜き加工で形成された穴に、頂角:60 ゚の円錐ポンチを挿入し、該穴を押し広げ、亀裂が鋼板試験片を貫通したときの穴の径dを測定し、次式で定義される穴拡げ率λを算出した。穴拡げ率λ=d-do/do×100穴拡げ率λが100以上である場合を伸びフランジ加工性に優れたと評価した。得られた結果を表3に示す。本発明例はいずれも、引張強さTS:780MPa以上の高強度と、良好な伸びフランジ加工性、および良好な打抜き性を兼備した高張力熱延鋼板である。一方、本発明の範囲から外れる比較例は、所望の高強度が確保できていないか、或いは打抜き性が低下しているか、伸びフランジ加工性が低下している。